"フライアッシュからガリウムを抽出する方法であって、a前記フライアッシュを100メッシュ以下のサイズに粉砕し、湿式磁気分離によって鉄を除去し、前記フライアッシュ中の酸化鉄含有量を1.0重量以下に減少させ、次に、塩酸を前記除鉄処理されたフライアッシュに添加して酸浸出反応を実施し、反応生成物に固‐液分離を施して1~3の範囲にあるpH値を有する塩酸浸出液を生じさせるステップと、b前記塩酸浸出液をマクロ孔質陽イオン樹脂が装填されているカラム中に通すことによって前記塩酸浸出液中のガリウムを吸着させ、前記吸着が飽和状態に達すると、前記カラムを溶出剤としての水又は塩酸で溶出させてガリウム含有溶出液を得るステップと、c水酸化ナトリウム溶液を前記ガリウム含有溶出液に添加して反応させ、反応後、濾過により沈殿物を分離してガリウム含有メタアルミン酸ナトリウム溶液を得るステップと、d二酸化炭素を前記ガリウム含有メタアルミン酸ナトリウム溶液中に導入することによって前記ガリウム含有メタアルミン酸ナトリウム溶液に炭酸塩化を施し、大部分のアルミニウムからガリウムを分離して、ガリウムとアルミナの質量比が1:340以上であるガリウム‐アルミニウム複塩を得るステップと、e前記ガリウム‐アルミナ複塩を水酸化ナトリウム溶液に添加し、反応体に蒸発及び濃縮を施してガリウム及びアルミナの含有量がそれぞれ1mol/l以上のガリウム及びアルミニウムを含有した塩基溶液を得て、次に前記塩基溶液を電気分解して金属ガリウムを得るステップとを有する、方法。前記ステップaにおいて、塩酸の濃度は、20~37重量であり、前記塩酸中に含まれるHClと前記フライアッシュ中に含まれるアルミナのモル比は、4:1~9:1である、請求項1記載の方法。前記ステップaの前記酸浸出反応において、反応温度が、100~200°Cであり、反応圧力は、0.1~2.5MPaであり、反応時間は、0.5~4.0時間である、請求項2記載の方法。前記ステップbにおいて、前記マクロ孔質陽イオン樹脂は、D001、732、742、7020H、7120H、JK008及びSPC‐1のうちから選択された任意の1つである、請求項1記載の方法。前記ステップbにおいて、前記マクロ孔質陽イオン樹脂は、強酸陽イオン樹脂であり、好ましくは、スチレン樹脂又はアクリル樹脂から選択され、更に好ましくは、前記樹脂の本質的な性能は、50.0~70.0の水分率、3.60mmol/g以上の交換容量、1.20mmol/g以上の体積交換容量、0.60~0.80g/mlの湿潤状態における嵩密度、0.315~1.250mmの粒径、0.400~0.700mmの有効粒径及び95°Cの最大作業温度を含む、請求項1記載の方法。前記ステップbにおいて、前記塩酸浸出液を20~90°Cで1時間当たり樹脂体積の1~4倍の体積フラックスで前記カラム中にその底部から頂部まで通すことによって前記塩酸溶出液中のガリウムを吸着させる、請求項5記載の方法。前記ステップbにおいて、前記マクロ孔質陽イオン樹脂を溶出剤としての2~10重量塩酸で溶出させ、好ましくは、溶出温度は、20~60°Cであり、用いられる前記溶出剤の量は、前記樹脂の体積の1~3倍であり、溶出量は、1時間当たり樹脂体積の1~3倍である、請求項6記載の方法。前記ステップcにおいて、水酸化ナトリウム溶液の濃度は、180~240g/lであり、好ましくは、反応温度は、20~100°Cである、請求項1記載の方法。前記ステップdにおいて、二酸化炭素を前記ガリウム含有メタアルミン酸ナトリウム溶液中に導入することによる前記炭酸塩化は、一次炭酸塩化を実施するステップを含み、前記ステップcにおいて得られた前記ガリウム含有メタアルミン酸ナトリウム溶液中に二酸化炭素を導入し、二酸化炭素の流量は、80~160ml/分であり、反応温度は、40~90°Cに制御され、炭酸塩化時間は、4~10時間であり、反応の終わりにおけるpH値は、10.6~9.7であり、次に、濾過により前記沈殿物を前記溶液から分離して最初にアルミニウムからガリウムを分離し、二次炭酸塩化を実施するステップを含み、前記水酸化アルミニウム沈殿物の分離後、前記一次炭酸塩化から得られた前記溶液中に二酸化炭素を更に導入し、二酸化炭素の流量は、100~160ml/分であり、反応温度は、30~60°Cに制御され、炭酸塩化時間は、3~7時間であり、反応の終わりにおけるpH値は、9.8~9.0であり、それにより、全てのアルミニウム及びほとんどのガリウムを沈殿させ、反応体に濾過を施してガリウム‐アルミニウム複塩を得、次に、蒸発及び濃縮によって前記濾過から得られた濾液中の炭酸ナトリウムを結晶化し、前記結晶化した炭酸ナトリウムを前記溶液から分離し、次に、炭酸ナトリウムの分離後に得られた少量のガリウムを含有した前記濾液を次の炭酸塩化のために前記二次炭酸塩化の始めに再循環させる、請求項1記載の方法。前記ステップdにおいて、一次炭酸塩化及び二次炭酸塩化後に得られたガリウム‐アルミニウム複塩中のガリウムとアルミナの質量比が1:340以下である場合、前記複塩を水酸化ナトリウム溶液又は前記メタアルミン酸ナトリウム母液中に溶解させ、前記一次炭酸塩化及び前記二次炭酸塩化を繰り返し実施し、ついには、最後のガリウム‐アルミニウム複塩中のガリウムとアルミナの質量比が1:340を超えるようにする、請求項9記載の方法。前記ステップeにおいて、水酸化ナトリウム溶液の濃度は、180~245g/lであり、好ましくは、前記ステップeにおける反応温度は、20~100°Cである、請求項1記載の方法。前記ステップeにおいて、アルミニウム及びガリウムを含有した前記塩基溶液を電気分解する場合、白金電極が負電極及び正電極として用いられ、電気分解電流は、180~200mA/lであり、電気分解電圧は、4Vオーダであり、電解浴温度、は、35~45°Cである、請求項1記載の方法。ステップaにおいて、湿式磁気分離による除鉄処理に用いられる装置は、垂直リング形磁気分離機であり、前記垂直リング形磁気分離機は、回転リングと、誘導媒体と、上側鉄ヨークと、下側鉄ヨークと、励磁コイルと、供給開口部と、テーリングバケットと、水洗装置とを有し、前記供給開口部は、除鉄処理されるべき石炭アッシュを供給するために用いられ、テーリングバケットは、除鉄処理後に非磁性粒子を放出するために用いられ、上側鉄ヨーク及び下側鉄ヨークは、回転リングの下側部分の内方側部及び外方側部にそれぞれ配置され、前記水洗装置は、前記回転リングの上方に配置され、前記誘導媒体は、前記回転リング内に配置され、前記励磁コイルは、前記上側鉄ヨーク及び前記下側鉄ヨークの周囲のところに配置されて前記上側鉄ヨーク及び前記下側鉄ヨークが垂直方向に磁界を発生させるための一対の磁極であるようにし、前記誘導媒体は、鋼板メッシュの層であり、各鋼板メッシュは、ワイヤによって織成され、前記ワイヤの縁部は、プリズム形鋭角を有する、請求項1~12のうちいずれか一に記載の方法。前記上側鉄ヨークと前記下側鉄ヨークは、一体に形成されると共に前記回転リングの前記下側部分の前記内方側部及び前記外方側部を包囲するよう前記回転リングに垂直な平面内に配置されている、請求項13記載の方法。前記垂直リング形磁気分離機は、前記励磁コイルに隣接して配置された圧力平衡チャンバ形水ジャケットを更に有する、請求項14記載の方法。前記鋼板メッシュは、2~5mm、好ましくは3mmの中間層間隔を有し、前記鋼板メッシュは、1Cr17で作られている、請求項15記載の方法。前記鋼板メッシュは、0.8~1.5mmの厚さ、3mm×8mm~8mm×15mmのメッシュ格子サイズ及び1~2mmのワイヤ幅を有し、好ましくは、前記鋼板メッシュは、1mmの厚さ、5mm×10mmのメッシュ格子サイズ及び1.6mmのワイヤ幅を有する、請求項16記載の方法。前記垂直リング形磁気分離機は、ゴム板を介して前記テーリングバケットに結合された脈動機構体を更に有する、請求項17記載の方法。前記誘導媒体は、前記回転リングの円全体中に設けられている、請求項18記載の方法。前記励磁コイルは、二重ガラスエンベロープエナメルアルミニウムであるフラットワイヤソレノイドコイルである、請求項19記載の方法。前記垂直リング形磁気分離機の磁界強度は、15,000G以上、好ましくは15,000~20,000G、より好ましくは15,000~17,500Gである、請求項20記載の方法。本発明の目的は、循環流動床フライアッシュから金属ガリウムを抽出する改良方法を提供することにある。フライアッシュからガリウムを抽出する方法は、aフライアッシュを100メッシュ以下のサイズに粉砕し、湿式磁気分離によって鉄を除去し、フライアッシュ中の酸化鉄含有量を1.0重量以下に減少させ、次に、塩酸を除鉄処理されたフライアッシュに添加して酸浸出反応を実施し、反応生成物に固‐液分離を施して1~3の範囲にあるpH値を有する塩酸浸出液を生じさせるステップと、b塩酸浸出液をマクロ孔質陽イオン樹脂が装填されているカラム中に通すことによって塩酸浸出液中のガリウムを吸着させ、吸着が飽和状態に達すると、カラムを溶出剤としての水又は塩酸で溶出させてガリウム含有溶出液を得るステップと、c水酸化ナトリウム溶液をガリウム含有溶出液に添加して反応させ、反応後、濾過により沈殿物を分離してガリウム含有メタアルミン酸ナトリウム溶液を得るステップと、d二酸化炭素をガリウム含有メタアルミン酸ナトリウム溶液中に導入することによってガリウム含有メタアルミン酸ナトリウム溶液に炭酸塩化を施し、次に大部分のアルミニウムからガリウムを分離して、ガリウムとアルミナの質量比が1:340以上であるガリウム‐アルミニウム複塩を得るステップと、eガリウム‐アルミナ複塩を水酸化ナトリウム溶液に添加し、反応体に蒸発及び濃縮を施してガリウム及びアルミナの含有量がそれぞれ1mol/l以上のガリウム及びアルミニウムを含有した塩基溶液を得て、次に塩基溶液を電気分解して金属ガリウムを得るステップとを有する。以下において、本発明の方法を詳細に更に説明するが、本発明は、それには限定されない。ステップaにおいて、本発明の実施形態によれば、フライアッシュは、循環流動床フライアッシュを含むが、これには限定されない。フライアッシュの粒径分布に照らして、フライアッシュを100メッシュ以下のサイズに粉砕し、酸浸出前に粉砕フライアッシュ中に含まれる鉄を除去し、フライアッシュ中の鉄含有量を1.0重量以下に減少させる。鉄を除去する方法は、鉄を除去する任意の従来方法であって良く、例えば、磁気分離である。好ましくは、本発明では、湿式磁気分離が用いられる。本発明における湿式磁気分離のために粉末状材料から鉄を除去するのに適した従来型磁気分離機磁気選鉱機ともマグネチック式セパレータとも呼ばれる場合があるであればどのようなものでも用いることができる。ただし、フライアッシュの鉄含有量を1.0重量以下に減少させることができるということを条件とする。フライアッシュ中の鉄含有量を水を含まない乾燥フライアッシュの重量に基づいて計算する。好ましくは、フライアッシュに用いられる磁気分離機は、垂直リング形磁気分離機である。さらに、好ましくは、垂直リング形磁気分離機は、回転リングと、誘導媒体と、上側鉄ヨークと、下側鉄ヨークと、励磁コイルと、供給開口部と、テーリングバケットと、水洗装置とを有し、供給開口部は、除鉄処理されるべき石炭アッシュを供給するために用いられ、テーリングバケットは、除鉄処理後に非磁性粒子を放出するために用いられ、上側鉄ヨーク及び下側鉄ヨークは、回転リングの下側部分の内方側部及び外方側部にそれぞれ配置され、水洗装置は、回転リングの上方に配置され、誘導媒体は、回転リング内に配置され、励磁コイルは、上側鉄ヨーク及び下側鉄ヨークの周囲のところに配置されて上側鉄ヨーク及び下側鉄ヨークが垂直方向に磁界を発生させるための一対の磁極であるようにし、誘導媒体は、鋼板メッシュの層であり、各鋼板メッシュは、ワイヤによって織成され、ワイヤの縁部は、プリズム形鋭角を有する。好ましくは、上側鉄ヨークと下側鉄ヨークは、一体に形成されると共に回転リングの下側部分の内方側部及び外方側部を包囲するよう回転リングに垂直な平面内に配置されている。好ましくは、垂直リング形磁気分離機は、励磁コイルに隣接して配置された圧力平衡チャンバ形水ジャケットを更に有する。好ましくは、鋼板メッシュは、1Cr17で作られる。好ましくは、励磁コイルは、二重ガラスエンベロープエナメルアルミニウムであるフラットワイヤソレノイドコイルである。好ましくは、鋼板メッシュは、2~5mmの中間層間隔を有する。より好ましくは、鋼板メッシュは、3mmの中間層間隔を有する。好ましくは、鋼板メッシュは、0.8~1.5mmの厚さ、3mm×8mm~8mm×15mmのメッシュ格子サイズ及び1~2mmのワイヤ幅を有し、好ましくは、鋼板メッシュは、1mmの厚さ、5mm×10mmのメッシュ格子サイズ及び1.6mmのワイヤ幅を有する。好ましくは、垂直リング形磁気分離機は、ゴム板を介してテーリングバケットに結合された脈動機構体を更に有する。好ましくは、誘導媒体は、回転リングの円全体中に設けられる。上述の垂直リング形磁気分離機が除鉄処理のための磁気分離に用いられる場合、磁気分離を受けるスラリ中の鉄含有量を適時に試験することが必要である。スラリ中の鉄含有量が所定の値以下である場合、スラリを捨て、含有量が所定値よりも高い場合、スラリを次の磁気分離のために供給開口部に戻す。かかる磁気分離は、2~4回転、好ましくは2、3回繰り返されるのが良い。好ましくは、スラリが垂直リング形磁気分離機によって磁気的に分離される場合、垂直リング形磁気分離機の磁界強度は、15,000G以上、好ましくは15,000~20,000G、より好ましくは15,000~17,500Gである。ステップaにおいて、本発明の実施形態によれば、磁気分離を受けた循環流動床フライアッシュの濾過ケークを耐酸性反応器内に入れ、次に、20~37重量の好ましい濃度の塩酸をこれに添加して酸溶解反応を生じさせる。好ましい実施形態では、塩酸中に含まれるHClとフライアッシュ中に含まれるアルミナの質量比は、4:1~9:1であり、フライアッシュと塩酸は、100~200°Cの温度で且つ0.1~2.5MPaの圧力下で反応し、反応時間は、0.5~4.0時間であり、次に、反応生成物に固‐液分離及び水洗を施してpH値が1~3の塩酸浸出液を生じさせる。固‐液分離プロセスは、従来方法、例えば沈降分離、真空濾過、圧力濾過又は遠心分離等のうちの任意のものであって良い。ステップbでは、本発明の実施形態によれば、マクロ孔質陽イオン樹脂は、D001、732、742、7020H、7120H、JK008及びSPC‐1のうちから選択された任意の1つである。ステップbでは、本発明の実施形態によれば、マクロ孔質陽イオン樹脂は、スチレン樹脂又はアクリル樹脂のような強酸陽イオン樹脂であり、樹脂の本質的な性能は、50.0~70.0の水分率、3.06mmol/g以上の交換容量、1.20mmol/g以上の体積交換容量、0.60~0.80g/mlの湿潤状態における嵩密度、0.315~1.250mmの粒径、0.400~0.700mmの有効粒径及び95°Cの最大作業温度を含む。ステップaから得られた塩酸浸出液中に含まれるガリウムは、これをマクロ孔質陽イオン樹脂が装填されたカラム中に通すことにより吸着される。吸着プロセスは、従来方法のうちの任意のものであって良い。しかしながら、塩酸浸出液が20~90°Cで樹脂カラムを底部から頂部に通過するような仕方で吸着を実施することが好ましく、その結果、酸浸出液は、1時間当たり樹脂体積の1~4倍の体積フラックスで樹脂の隙間中をピストンのように上方に流れるようになる。樹脂カラムは、単一カラムであっても良く、2つの縦続形カラムであっても良い。このステップにおいて、塩酸浸出液中のガリウムは、マクロ孔質陽イオン樹脂によって吸着されることにより富化されるが、塩酸浸出液中の鉄は、それと同時に効果的に吸着され、その結果、鉄含有量が少なくなった精製された塩化ナトリウム溶液が得られ、次に、これを塩化アルミニウム結晶及び低鉄含有量の冶金学的等級のアルミナを調製するために使用できる。マクロ孔質陽イオン樹脂を溶出剤により溶出させると、吸着が飽和状態に達したときにガリウム含有溶出液を得ることができる。好ましくは、溶出剤は、水又は2~10重量塩酸である。溶出条件としては、溶出温度が20~60°Cであり、溶出剤の量が、樹脂の体積の1~3倍であり、溶出剤の体積フラックスが1時間当たり樹脂体積の1~3倍であり、溶出剤が溶出中、樹脂カラムを頂部から入って底部から出る仕方で通過することが挙げられる。マクロ孔質陽イオン樹脂は、再生により吸着能力を取り戻すことができる。この樹脂を2~10重量塩酸で再生させるのが良い。再生中、温度は、20~60°Cであり、塩酸の量は、樹脂の体積の1~2倍であり、塩酸の体積フラックスは、1時間当たり樹脂体積の1~3倍であり、塩酸は、この樹脂カラムを頂部から入って底部から出る仕方で通過する。ステップcにおいて、本発明の実施形態によれば、水酸化ナトリウム溶液を撹拌しながら溶出液に添加し、溶出液中のアルミナと水酸化ナトリウムの質量比は、1:1~2:1であり、溶出液は、20~100°Cで水酸化ナトリウム溶液と反応し、その結果、溶出液中に含まれる塩化アルミニウム及び塩化ガリウムは、塩化水素ナトリウムと反応してメタアルミン酸ナトリウム/メタ没食子酸ナトリウム及び水酸化第二鉄の形態の塩化鉄沈殿物を生じる。反応生成物に固‐液分離及び水洗を施し、それによりガリウム含有メタアルミン酸ナトリウム溶液が生じる。好ましくは、ステップcにおいて用いられる水酸化ナトリウム溶液の濃度は、180~240g/lである。ステップdにおいて、本発明の実施形態によれば、適当な量の二酸化炭素をガリウム含有メタアルミン酸ナトリウム溶液中に送り込んで炭酸塩化を一度又は数回実施し、ついにはガリウムとアルミナの質量比が得られたガリウム‐アルミニウム複塩中で1:340を超えるようにするのが良い。特に、炭酸塩化は、次のステップから成るのが良い。一次炭酸塩化:円滑な炭酸塩化のためにガリウム含有メタアルミン酸ナトリウム溶液中に流量80~160ml/分で二酸化炭素を導入し、この場合、反応温度は、40~90°Cに制御され、炭酸塩化時間は、4~10時間であり、反応の終わりにおけるpH値は、10.6~9.7である。反応後、殆どのアルミニウムは、水酸化アルミニウムの形態で沈殿し、これに対し、ガリウムは、溶液中に保持される。沈殿物を溶液から分離して最初にガリウムと大抵のアルミニウムを互いに分離する。二次炭酸塩化:水酸化アルミニウム沈殿物を分離する一次炭酸塩化から得られた溶液に流量100~160ml/分で二酸化炭素を更に導入して追加の炭酸塩化反応を実施し、この場合、反応温度は、30~60°Cに制御され、炭酸塩化時間は、3~7時間であり、反応の終わりにおけるpH値は、9.8~9.0であり、それにより、全てのアルミニウム及びほとんどのガリウムを沈殿させる。濾過により沈殿物を分離してガリウム‐アルミニウム複塩を得る。濾液を蒸発によって濃縮し、次に炭酸ナトリウムを結晶化して溶液から分離する。結晶化炭酸ナトリウムの除去後、少量のガリウムを含有した溶液を二次炭酸塩化の開始時に一次炭酸塩化から得られた溶液に再循環させる。一次炭酸塩化及び二次炭酸塩化により得られるガリウム‐アルミニウム複塩中のガリウムとアルミニウムの質量比が1:340以下である場合、かかる複塩を水酸化ナトリウム溶液又はメタアルミン酸ナトリウム母液中に溶解させて一次炭酸塩化及び二次炭酸塩化を再び実施し、ついにはガリウム‐アルミニウム複塩中のガリウムとアルミナの質量比が1:340を超えるようにするのが良い。ガリウム含有量は、中華人民共和国の規格GB/T20127.5‐2006SteelandAlloyDeterminationofTraceElementsContentsPartVDeterminationofGalliumContentbyExtractionSeparationRhodamineBPhotometricMethodの方法に従って測定される。水酸化アルミニウム含有量は、100から測定した水酸化ガリウム含有量を引くことによって計算され、次に、これを計算してアルミナ含有量を得る。本発明では、ガリウムを富化して分離するステップから得られた水酸化アルミニウム及び炭酸ナトリウムを副生物として再循環させるのが良い。ステップeにおいて、本発明の実施形態によれば、二次炭酸塩化から得られたガリウム‐アルミニウム複塩を水酸化ナトリウム溶液に添加してガリウム及びアルミニウムを含有した塩基溶液を調製する。好ましくは、水酸化ナトリウム溶液の濃度は、180~245g/lである。塩基溶液中のガリウム含有量と水酸化ナトリウム含有量の両方は、アルカリ度を調節すると共に/或いは濃縮することによって1mol/l以上に調節される。次に、負電極及び正電極として用いられる白金電極、180~200mA/lの電気分解電流、4Vの電気分解電圧及び35~45°Cの電解浴温度により塩基溶液を電気分解し、その結果、金属ガリウム生成物を得る。好ましくは、ガリウム‐アルミニウム複塩沈殿物と水酸化ナトリウム溶液の反応温度は、20~100°Cである。本発明では、高含有量の電気分解溶液中に含まれるナトリウム塩を蒸発により再循環させるのが良く、そして蒸発した水を再使用するのが良い。先行技術におけるプロセスと比較すると、本発明の方法は、単純であり、ガリウムの抽出効率が高く、生産費が低く、生成物品質が、安定している。活量が高い再循環流動床フライアッシュは、本発明では原料として採用され、ガリウムは、直接酸浸出プロセスによりフライアッシュから抽出され、それにより、極めて高い温度での炭酸ナトリウムの存在によるか焼及び活性化ステップが不要になり、かくして手順が単純化されると共に生産費が減少する。フライアッシュの酸浸出は、適度の温度100~200°Cの範囲で耐酸性反応器で起こり、かくして、ガリウムの浸出効率は、高く、80以上である。塩酸浸出液中のガリウムの有効吸着効率は、ガリウムを吸着するために安価なマクロ孔質陽イオン樹脂が用いられる場合、96以上である。マクロ孔質陽イオン樹脂による塩酸浸出液中のガリウムの富化中、塩化水素浸出液中の鉄も又、効果的に除去され、それにより鉄含有量の低い精製塩化アルミニウム溶液が得られ、これは、塩化アルミニウム結晶及び鉄含有量の低い冶金学的等級のアルミナを調製するために使用できる。加うるに、実験的研究結果の示すところによれば、本発明の磁気分離装置が用いられるので、鉄除去効率は、20以上向上し、鉄除去率は、60から80に向上し、これは、次のプロセスにおける溶液からの除鉄処理の負担を著しく軽減し、それにより生産費が減少すると共に生産効率が向上する。以下、図面を参照して本発明の方法について詳細に説明するが、本発明は、この方法には何ら限定されないことは理解されるべきである。以下の実施例に用いられる垂直リング形磁気分離機の構造が図3に示されている。垂直リング形磁気分離機は、回転リング101、誘導媒体102、上側鉄ヨーク103、下側鉄ヨーク104、励磁コイル105、供給開口部106及びテーリングバケット107を有し、この垂直リング形磁気分離機は、脈動機構体108及び水洗装置109を更に有している。回転リング101は、円形リング形キャリヤであり、誘導媒体102がこのキャリヤ内に支持されている。回転リング101を回転させると、誘導媒体102及びこれに吸着している物質が一緒に動いて吸着物質を分離する。回転リング101は、任意適当な材料で構成でき、例えば炭素鋼等で作られる。電気モータ又は他の駆動装置が電力又は動力を回転リング101に提供するのが良く、その結果、回転リング101は、設定された速度で回転することができるようになる。パラメータ、例えば鉄含有量又は処理されるべき材料の処理量が所定値未満である場合、強磁性不純物が磁界の作用を受けて誘導媒体メッシュに吸着するのに十分な時間を有し、そして分離されるようにするために比較的低い回転速度、例えば3rpmを用いるのが良い。誘導媒体102は、回転リング101内に配置されている。励磁コイル105により生じた磁界により、上側鉄ヨーク103と下側鉄ヨーク104は、垂直方向に沿って磁界を発生させる一対の磁極になる。上側鉄ヨーク103及び下側鉄ヨーク104は、回転リング101が磁極相互間で垂直に回転するよう回転リング101の下側部分の内方側部及び外方側部のところに配置されている。回転リング101が回転すると、回転リング101内の誘導媒体102は、上側鉄ヨーク103及び下側鉄ヨーク104で構成された一対の磁極を通過して鉄を除去するために磁化される。誘導媒体102は、鋼板メッシュの層であるのが良い。鋼板メッシュは、1Cr17で作られている。鋼板メッシュの各層は、ワイヤで織成され、メッシュ格子の形状は、菱形である。ワイヤの縁部又はエッジは、プリズム形の鋭角を有する。上側鉄ヨーク103は、供給開口部106と連通状態にあり、下側鉄ヨーク104は、テーリングバケット107と連通状態にあり、テーリングバケットは、材料を放出するために用いられる。鋼板メッシュは、3mmの中間層間隔を有する。励磁コイル105は、フラットワイヤソレノイドコイルで形成され、このフラットワイヤソレノイドコイルは、二重ガラスエンベロープエナメルアルミニウムであり、そして中実導体である。励磁コイル105を流れる電流は、連続的に調節可能であり、かくして、励磁コイル105により生じる磁界の強度も又、連続的に調節可能である。垂直リング形磁気分離機は、ゴム板111を介してテーリングバケット107に結合された脈動機構体108を更に有している。脈動機構体の実現は、偏心リンク機構体によって達成でき、その結果、脈動機構体108により生じた交番力は、ゴム板111を押してこれを前後に動かし、テーリングバケット107中の鉱物スラリが脈動を生じることが可能である。水洗装置109は、磁性粒子を水流により濃縮物ホッパ内にどっと流し込むために回転リング101の上方に配置されている。水洗装置109は、種々の適当なフラッシング又は吹き付け装置であって良く、例えば、吹き付けノズル、送水管等である。供給開口部106は、上側鉄ヨーク103の側部と連通状態にあり、その結果、フライアッシュは、回転リングを通過することができるようになっている。供給開口部106は、供給ホッパ又は供給管であるのが良い。供給開口部106は、鉱物スラリを供給するよう構成されており、従って、鉱物スラリは、磁性粒子が重力により誘導媒体102に入り込むのを阻止するために比較的僅かな落差で上側鉄ヨーク103に入るようになっており、かくして、磁気分離及び不純物除去効果が高められる。垂直リング形磁気分離機は、冷却装置112を更に有し、この冷却装置は、励磁コイルの作業温度を減少させるために励磁コイルに隣接して設けられている。冷却装置は、圧力平衡チャンバ形水ジャケットである。圧力平衡チャンバ形水ジャケットは、ステンレス鋼材料で作られ、かくして、スケーリングを起こしにくい。圧力平衡チャンバは、それぞれ、水ジャケットの入口及び出口に取り付けられているので、これら圧力平衡チャンバは、水が水ジャケットの各層を通って一様に流れてジャケットの内側全体を満たすようにし、かくして、局所的に存在する水が近道を取るのが阻止され、もし上述のように構成していなければ生じる近道は、熱の放散に悪影響を及ぼす場合がある。水ジャケットの各層は、断面積が大きい水通路を有し、かくして、スケーリングに起因した閉塞を完全に回避することが可能である。どこかに閉塞が生じた場合であっても、水ジャケット中の循環している水の通常の流れは、影響を受けないであろう。さらに、水ジャケットは、広い接触領域によりコイルと密な接触状態にあり、かくして、コイルにより生じた熱の大部分を水の流れによって運び去ることができる。圧力平衡チャンバ形水ジャケットは、熱放散のためのよく見かける中空の銅管と比較して、高い熱放散効率、巻線の僅かな温度上昇及び低い励振電力を示す。40Aの定格励磁電流の場合、熱放散のための圧力平衡チャンバ形水ジャケットを備えた磁気分離機の電力を35kWから21kWに減少させることができる。磁気分離機装置が働いているとき、供給された鉱物スラリは、上側鉄ヨーク103のスロットに沿って流れ、次に回転リング101を通って流れる。回転リング101内の誘導媒体102が背景磁界中で磁化されると、磁気誘導強度が極めて高い例えば、22,000Gの磁界が誘導媒体102の表面のところに作られる。鉱物スラリ中の磁性粒子は、極めて高い磁界の影響を受けて、誘導媒体102の表面にくっつけられ、そして回転リング101と一緒に回転して回転リング101の頂部のところの磁界のない領域に入る。次に、磁性粒子は、回転リングの頂部の上方に配置された水洗装置109によって濃縮物ホッパ中にどっと流し込まれる。非磁性粒子は、下側鉄ヨーク104のスロットに沿って流れてテーリングバケット107内に流れ、次にテーリングバケット107のテーリング出口を介して放出される。以下において、実施例を参照して本発明の方法について詳細に説明するが、本発明は、かかる方法には何ら限定されないことは理解されるべきである。以下の実施例では、火力発電所から排出された循環流動床フライアッシュが原料として用いられ、その化学的成分が表1に示されている。フライアッシュ中のガリウム含有量は、0.0042重量である。表1循環流動床フライアッシュの化学成分重量実施例1この実施例で用いられる実験手順は、次の通りである。1循環流動床フライアッシュを200メッシュのサイズに粉砕し、図3に示されている垂直磁気分離機を用いて鉄を湿式磁気分離によって除去し、その結果、フライアッシュ中の酸化鉄含有量を0.8重量まで減少させ、そして、磁気分離後に得られたフライアッシュの濾過ケークを耐酸性反応器内に入れると共に濃度が37重量の工業用塩酸をこれに添加し、それにより酸溶解反応を生じさせ、この場合、塩酸中に含まれるHClとフライアッシュ中に含まれるアルミナのモル比は、4.5:1であり、反応温度は、200°Cであり、反応圧力は、2.1MPaであり、反応時間は、1時間であり、そして次に、排出された反応生成物を平板形フィルタープレスによって圧力濾過して洗浄し、それによりpHが1.7の塩酸浸出液塩化水素浸出液ともいうを生じさせ、この場合、フライアッシュからのガリウムの浸出効率を測定すると、84.2であった。2塩酸浸出液の温度が熱交換によって65°Cになるまで塩酸浸出液を冷却し、次に塩酸浸出液を耐腐食性ポンプから樹脂カラム単一カラムであってD001樹脂が装填されているアンホゥエイワンドンAnhuiWandong化学プラント中に圧送してガリウムを富化し、塩酸浸出液のフローフラックスは、1時間当たり樹脂体積の2倍であり、吸着が飽和状態に達すると、樹脂カラムを25°Cで溶出剤としての4重量塩酸で溶出させてガリウム富化溶出液を得、塩酸のフローフラックスは、1時間当たり樹脂体積の2倍であり、溶出のために用いられた溶出剤の全量は、樹脂の体積の2倍であり、次に、樹脂を4重量塩酸で再生し、この場合、酸浸出液中のガリウムの吸着効率を測定すると、96.4であった。3180g/l水酸化ナトリウム溶液を溶出液に添加し、溶液中のアルミナと水酸化ナトリウムの質量比は、1.0であり、そして、反応を20°Cに保ち、反応生成物に濾過を施して水酸化第二鉄沈殿物を除去し、それによりガリウムを含有したメタアルミン酸ナトリウム溶液を得た。4二酸化炭素ガスを80ml/分の流量でステップ3から得られた100mlのガリウム含有メタアルミン酸ナトリウム母液中に65°Cで導入し、反応の終わりにおけるpH値は、10.5であり、次に、結果物を濾過して一次炭酸塩化を完了させ、一次炭酸塩化から得られた濾液に二次炭酸塩化を施し、更に、二酸化炭素ガスを60°Cで100ml/分の流量で導入し、反応の終わりにおけるpH値は、9.8であり、次に、結果物を濾過してガリウム‐アルミニウム複塩沈殿物を得た。複塩中のガリウムとアルミナの質量比は、1/330であった。ガリウム含有量を中華人民共和国の規格GB/T20127.5‐2006SteelandAlloyDeterminationofTraceElementsContentsPartVDeterminationofGalliumContentbyExtractionSeparationRhodamineBPhotometricMethodの方法に従って測定した。水酸化アルミニウム含有量は、100から水酸化ガリウム含有量を差し引いた量であり、次に、アルミナ含有量を計算した。5ステップ4から得られたアルミニウム‐ガリウム複塩を180g/lの水酸化ナトリウム溶液に添加し、反応を25°Cに保ってガリウムに富んだ塩基溶液を得、次にガリウム含有量を1.5mol/lに調節し、負電極及び正電極として白金電極を用いて電気分解し、電気分解電流は、200mA/lであり、電気分解電圧は、4Vであり、電解浴温度は、40°Cであり、それにより金属ガリウム生成物が得られた。YS/T520‐2007MethodsforChemicalAnalysisofGalliumの方法に従って生成物中のガリウム含有量を測定すると、99.9であった。実施例2作動条件は、ステップ1を除き実施例1の作動条件と同一であった。ステップ1を次のように設計変更した。循環流動床フライアッシュを150メッシュのサイズに粉砕し、図3に示されている垂直磁気分離機を用いて鉄を湿式磁気分離によって除去し、その結果、フライアッシュ中の酸化鉄含有量を0.8重量まで減少させ、そして、磁気分離後に得られたフライアッシュの濾過ケークを耐酸性反応器内に入れると共に濃度が28重量の工業用塩酸をこれに添加し、それにより酸溶解反応を生じさせ、この場合、塩酸中に含まれるHClとフライアッシュ中に含まれるアルミナのモル比は、5:1であり、反応温度は、150°Cであり、反応圧力は、1.0MPaであり、反応時間は、2時間であり、そして次に、排出された反応生成物を平板形フィルタープレスによって圧力濾過して洗浄し、それによりpHが1.5の塩酸浸出液を生じさせ、この場合、フライアッシュからのガリウムの浸出効率を測定すると、82.8であった。得られた生成物中のガリウム含有量を測定すると、99.9であった。実施例3作動条件は、ステップ1を除き実施例1の作動条件と同一であった。ステップ1を次のように設計変更した。循環流動床フライアッシュを200メッシュのサイズに粉砕し、図3に示されている垂直磁気分離機を用いて鉄を湿式磁気分離によって除去し、その結果、フライアッシュ中の酸化鉄含有量を0.8重量まで減少させ、そして、磁気分離後に得られたフライアッシュの濾過ケークを耐酸性反応器内に入れると共に濃度が20重量の工業用塩酸をこれに添加し、それにより酸溶解反応を生じさせ、この場合、塩酸中に含まれるHClとフライアッシュ中に含まれるアルミナのモル比は、8:1であり、反応温度は、100°Cであり、反応圧力は、0.1MPaであり、反応時間は、4時間であり、そして次に、排出された反応生成物を平板形フィルタープレスによって圧力濾過して洗浄し、それによりpHが1.4の塩酸浸出液を生じさせ、この場合、フライアッシュからのガリウムの浸出効率を測定すると、80.1であった。得られた生成物中のガリウム含有量を測定すると、99.9であった。実施例4作動条件は、ステップ2を除き実施例1の作動条件と同一であった。ステップ2を次のように設計変更した。塩酸浸出液の温度が熱交換によって90°Cになるまで塩酸浸出液を冷却し、次に塩酸浸出液を耐腐食性ポンプから樹脂カラム直列の2つのカラムであってJK008樹脂が装填されているアンホゥエイワンドンAnhuiWandong化学プラント中に圧送してガリウムを富化し、塩酸浸出液のフローフラックスは、1時間当たり樹脂体積の4倍であり、吸着が飽和状態に達すると、樹脂カラムを60°Cで溶出剤としての2重量塩酸で溶出させてガリウム富化溶出液を得、塩酸のフローフラックスは、1時間当たり樹脂体積の1倍であり、溶出のために用いられた溶出剤の全量は、樹脂の体積の2倍であり、次に、樹脂の再生のために4重量塩酸を用い、この場合、酸浸出液中のガリウムの吸着効率を測定すると、96.9であった。得られた生成物中のガリウム含有量を測定すると、99.9であった。実施例5作動条件は、ステップ2を除き実施例1の作動条件と同一であった。ステップ2を次のように設計変更した。塩酸浸出液の温度が熱交換によって70°Cになるまで塩酸浸出液を冷却し、次に塩酸浸出液を耐腐食性ポンプから樹脂カラム直列の2つのカラムであって732樹脂が装填されているアンホゥエイワンドンAnhuiWandong化学プラント中に圧送してガリウムを富化し、塩酸浸出液のフローフラックスは、1時間当たり樹脂体積の1倍であり、吸着が飽和状態に達すると、樹脂カラムを60°Cで溶出剤としての水で溶出させてガリウム富化溶出液を得、水のフローフラックスは、1時間当たり樹脂体積の1倍であり、溶出のために用いられた溶出剤の全量は、樹脂の体積の3倍であり、酸浸出液中のガリウムの吸着効率を測定すると、96.2であった。得られた生成物中のガリウム含有量を測定すると、99.9であった。実施例6作動条件は、ステップ2を除き実施例1の作動条件と同一であった。ステップ2を次のように設計変更した。塩酸浸出液の温度が熱交換によって40°Cになるまで塩酸浸出液を冷却し、次に塩酸浸出液を耐腐食性ポンプから樹脂カラム単一のカラムであってSPC‐1樹脂が装填されているシャンハイShanghai樹脂プラント中に圧送してガリウムを富化し、塩酸浸出液のフローフラックスは、1時間当たり樹脂体積の1倍であり、吸着が飽和状態に達すると、樹脂カラムを30°Cで溶出剤としての10重量塩酸で溶出させてガリウム富化溶出液を得、塩酸のフローフラックスは、1時間当たり樹脂体積の3倍であり、溶出のために用いられた溶出剤の全量は、樹脂の体積の1倍であり、酸浸出液中のガリウムの吸着効率を測定すると、96.5であった。得られた生成物中のガリウム含有量を測定すると、99.9であった。実施例7作動条件は、ステップ3を除き実施例1の作動条件と同一であった。ステップ3を次のように設計変更した。240g/l水酸化ナトリウム溶液を溶出液に添加し、溶液中のアルミナと水酸化ナトリウムの質量比は、2であり、そして、反応を90°Cに保ち、反応生成物に濾過を施して水酸化第二鉄沈殿物を除去し、それによりガリウムを含有したメタアルミン酸ナトリウム溶液を得た。得られた生成物中のガリウム含有量を測定すると、99.9であった。実施例8作動条件は、ステップ4を除き実施例1の作動条件と同一であった。ステップ4を次のように設計変更した。二酸化炭素ガスを160mm/分の流量でステップ3から得られた100mlのガリウム含有メタアルミン酸ナトリウム母液中に90°Cで導入し、pH値を9.8に制御し、次に、結果物を濾過して一次炭酸塩化を完了させ、一次炭酸塩化から得られた濾液に二次炭酸塩化を施し、更に、二酸化炭素ガスを60°Cで150ml/分の流量で導入し、pH値を9.0に制御し、次に、結果物を濾過してガリウム‐アルミニウム複塩沈殿物を得た。複塩をメタアルミン酸ナトリウム母液中に溶解させ、同一条件下で上述の一次炭酸塩化及び二次炭酸塩化を繰り返し実施して再びガリウム‐アルミニウム複塩沈殿物を得た。複塩中のガリウムとアルミナの質量比は、1/290であった。得られた生成物中のガリウム含有量を測定すると、99.9であった。実施例9作動条件は、ステップ4を除き実施例8の作動条件と同一であった。ステップ4において、実施例8において説明した2回の炭素塩化の実施後、同一条件下において、炭酸塩化を3回目として繰り返し実施してガリウム‐アルミニウム複塩沈殿物を得た。複塩中のガリウムとアルミナの質量比を測定すると、1/120であった。得られた生成物中のガリウム含有量を測定すると、99.9であった。実施例10作動条件は、ステップ5を除き実施例8の作動条件と同一であった。ステップ5を次のように設計変更した。ステップ4から得られたアルミニウム‐ガリウム複塩を濃度240g/lの水酸化ナトリウム溶液に添加し、反応を25°Cに保ってガリウムに富んだ塩基溶液を得、次にガリウム含有量を1.1mol/lに調節し、そしてこれを電気分解して金属ガリウム生成物を得た。得られた生成物中のガリウム含有量を測定すると、99.9であった。"